(57)【要約】      （修正有）【課題】青色域発光蛍光体としては、Eu及びMnを共付活するアルミン酸塩蛍光体を含まずに、Eu付活アルミン酸塩蛍光体のみ、例えばBaMgAl10O17:Euのみを用い光束及びJIS Z 9112にて規定されている挟帯域発光形蛍光ランプの演色評価数及び３波長域放射束比形の最低値を満足することが可能な蛍光ランプを提供する。【解決手段】ガラス管内の保護膜を除く最外部に補助発光層としてマンガン付活ハロりん酸塩蛍光体の層を形成し、補助発光層の内側に主発光層として内部層に３波長形蛍光体として赤色域発光蛍光体Y2O3:Eu、緑色域発光蛍光体LaPO4:Ce、Tb、青色域発光蛍光体としては、Eu及びMnを共付活するアルミン酸塩蛍光体を含まずに、Eu付活アルミン酸塩蛍光体のみ、例えばBaMgAl10O17:Euのみで色調調整した三波長形蛍光体層を具備する。【選択図】図２
2015079640.tif 000002
【特許請求の範囲】
【請求項１】
ガラス管とこのガラス管の管端部に設けられた一対の電極と、前記ガラス管内に封入された水銀および希ガスを含む放電媒体と口金とを有している蛍光ランプにおいて、ガラス管内の保護膜を除く最外部に補助発光層としてマンガン付活ハロりん酸塩蛍光体の層を形成し、該補助発光層の内側に主発光層として内部層に３波長形蛍光体として赤色域発光蛍光体  Y2O3:Eu、緑色域発光蛍光体LaPO4:Ce、Tb、 青色域発光蛍光体としては、Eu及びMnを共付活するアルミン酸塩蛍光体を含まずに、Eu付活アルミン酸塩蛍光体のみで色調調整した三波長形蛍光体層を具備していることを特徴とする蛍光ランプ。
【発明の詳細な説明】
【技術分野】
【０００１】
本発明は、蛍光ランプに関するものである。
【背景技術】
【０００２】
従来、三波長形蛍光ランプにはJIS Z 9112にて規定されている挟帯域発光形蛍光ランプの演色評価数及び３波長域放射束比形の最低値を満足させるため、青色域発光蛍光体としては、Eu及びMnを共付活するアルミン酸塩蛍光体、例えば(Ba、Sr、Eu)(Mg、Mn)Al10O17、及びEu付活アルミン酸塩蛍光体、例えばBaMgAl10O17:Euの混合を用いたランプが普及している。また、三波長形蛍光ランプは高価な蛍光体を使用しているため、蛍光体の使用量削減技術として、透光性気密容器内壁近傍にハロりん酸塩蛍光体層を形成後、２層目として三波長形蛍光体層を形成した蛍光体二層構造のランプも採用されている。
【先行技術文献】
【特許文献】
【０００３】
【特許文献１】特開昭５７-１８０４６８号公報
【発明の概要】
【発明が解決しようとする課題】
【０００４】
本発明は、発光層１層の構造において上記の三波長形の表示条件の最低値を満足できなかった青色蛍光体としてEu付活アルミン酸塩蛍光体、例えばBaMgAl10O17:Euのみを用いた三波長形蛍光体の組合せを、１層目にマンガン付活ハロりん酸塩蛍光体を用いた２層塗布構造のランプの２層目に用いることで上記特性を満足できるランプを提供することを目的とする。
【課題を解決するための手段】
【０００５】
本発明は、ガラス管とこのガラス管の管端部に設けられた一対の電極と、前記ガラス管内に封入された水銀および希ガスを含む放電媒体と口金とを有している蛍光ランプにおいて、ガラス管内の保護膜を除く最外部に補助発光層としてマンガン付活ハロりん酸塩蛍光体の層を形成し、該補助発光層の内側に主発光層として内部層に３波長形蛍光体として赤色域発光蛍光体  Y2O3:Eu、緑色域発光蛍光体LaPO4:Ce、Tb、青色域発光蛍光体としては、Eu及びMnを共付活するアルミン酸塩蛍光体を含まずに、Eu付活アルミン酸塩蛍光体のみ、例えばBaMgAl10O17:Euのみで色調調整した三波長形蛍光体層を具備していることを特徴とする。
【発明の効果】
【０００６】
本発明によれば、三波長形蛍光体の指定色度の調整の簡略化および、光束及び挟帯域発光形蛍光ランプの演色評価数及び３波長域放射束比形の最低値を満足できる蛍光ランプを提供することができる。
【図面の簡単な説明】
【０００７】
【図１】蛍光ランプの全体図を示す。
【図２】図１の管端部断面図を示す。
【図３】図２の部分拡大図を示す。
【図４】(Ba、Sr、Eu)(Mg、Mn)Al10O17とBaMgAl10O17:Euの混合率変化ランプ特性 を示す図である。
【発明を実施するための形態】
【０００８】
以下、図面等を参照して詳細を説明する。
【実施例】
【０００９】
図１に、蛍光ランプ１００の外観図として直管蛍光ランプの構造図を示す。
【００１０】
蛍光ランプ１００のほとんどを占めるのがガラス製封止容器１１である。このガラス製封止容器１１内には、希ガスなどの不活性ガス数百Pa及び水銀が封入されており、両端の口金２に付いた口金ピン３を通して、リード線１６乃至電極１１２へ電気を通電すると、両端の電極１１２間に放電が起こり、電流が流れる。この放電により水銀が励起され紫外線を放射する。ガラス製封止容器１１はガラス管１８を有している。本実施例において、ガラス管１８は中央部から端部にかけて管径が略同じものとする。ガラス製封止容器内面に形成させた蛍光体層４はこの紫外線を励起源として、近紫外光乃至可視光を発光する。１９は保護膜である。
【００１１】
図２は、口金２を取り付ける前の図１のランプについて、２つの蛍光体層をもつ蛍光ランプの断面図を示す。図１は図２の管端部１１４付近の拡大図である。図２、図１は封止容器内を減圧に保ったまま、排気管１１１を溶着により封じ切った直後の状態に相当する。図２、図１で示されるように、ガラス管１８の両管端部１１４はガラス管１８中央部に比べ管径が小さくなる部分を有している。これは管端部１１４において口金２が装着しやすくなるようにするためである。１１３はガラス管１８の中央部からガラス管１８の管端部１１４にかけてガラス管径が小さくなりはじめる部分である。１１５はガラス管径が小さくなりはじめる部分１１３から管端部１１４までの範囲である。
【００１２】
蛍光体層４は、ガラス製封止容器１１の内側に形成されている。本実施形態において、蛍光体層４は、第１の蛍光体層（補助蛍光体層）１１０と第２の蛍光体層（主発光層）１１６とで形成されている。ガラス管１８の中央部内側において、ガラス管１８に近接する側から内側に向かって順に第１の蛍光体層（補助蛍光体層）１１０、第２の蛍光体層（主発光層）１１６と呼ぶこととする。
【００１３】
図１に示すように、ガラス製封止容器１１側に隣接する第１の蛍光体層（補助蛍光体層）１１０は、一方の小さくなり始める部分１１３から他方の小さくなり始める部分１１３までは形成されているが、ガラス管１８の中央部からガラス管１８の管端部１１４にかけてガラス管径が小さくなりはじめる部分１１３から管端部１１４までの範囲１１５には形成されていない。範囲１１５には第１の蛍光体層（補助蛍光体層）１１０を形成しないという構成をとることにより、当該箇所の蛍光体層剥がれが発生しなくなり、外観を損ねることが避けられる。ここでガラス管１８側に隣接する第１の蛍光体層（補助蛍光体層）１１０に用いる蛍光体としては、マンガン付活ハロりん酸塩蛍光体が用いられる。一方、放電空間側に形成される蛍光体層に用いる蛍光体（本実施形態においては第２の蛍光体層１１６）としては、三波長形蛍光体が用いられる。蛍光ランプ１００は、第１の蛍光体層１１０としてマンガン付活ハロりん酸塩蛍光体を用い、第２の蛍光体層として三波長形蛍光体１０２を有した二層塗布形の蛍光ランプである。また、表１の実施例１には、１層目として使用するマンガン付活ハロりん酸塩蛍光体のみ用いたランプの平均演色評価指数を示す。また、実施例２には、通常三波長形蛍光体において、青色域発光蛍光体として(Ba、Sr、Eu)(Mg、Mn)Al10O17及びBaMgAl10O17:Eu を２：８の混合比としたランプの平均演色評価指数を示す。また、実施例３には、蛍光体二層構造において、１層目のハロりん酸塩蛍光体の発光寄与率５〜１０％の（又は１層目膜厚指定）層を形成し、その上に上記実施例２と同じ青色蛍光体の混合品を用いた塗料を通常塗付量の６０〜９０％塗布した場合の平均演色評価指数を示す。
【００１４】
この特性のように、通常三波長形蛍光体単層での発光ではRaが８３.３の特性の塗料であるが、蛍光体二層構造として、二層目の塗布量を通常１層の６０〜９０％程度の重量とすることで、１層目のハロ層を補助発光とした構造の２層目に用いるとRaは８４.９に上げることが出来る。
【００１５】
【表１】
2015079640.tif 000003
【００１６】
また、完成ランプの色度を同一としながら(Ba、Sr、Eu)(Mg、Mn)Al10O17及びBaMgAl10O17:Eu の混合比率を変化させた三波長形蛍光体のみのランプにおける光束とRaの関係を図４に示す。このようにMnを含む蛍光体の混合率を低下させることで、Raは低下するが光束値は上昇する効果があることがわかる。この特性を利用して、蛍光体二層構造のランプの二層目の仕様として(Ba、Sr、Eu)(Mg、Mn)Al10O17及びBaMgAl10O17:Eu の混合比率を変化させながら同一色度のランプを作成した。その各ランプの特性を表２に示す。このようにMnを含む蛍光体の混合比率を減らすと、Raは若干低下するが、光束値は向上する。例えば(Ba、Sr、Eu)(Mg、Mn)Al10O17及びBaMgAl10O17:Eu を２：８よりも０：１０とするとRaは、JIS Z 9112にて規定されている挟帯域発光形蛍光ランプの演色評価数及び３波長域放射束比の最低値を満足しながら光束値はMnを含む蛍光体を含有したランプよりも向上できる。
【００１７】
【表２】
2015079640.tif 000004
【００１８】
これにより、三波長形の蛍光体としては、これまで赤色域発光蛍光体  Y2O3:Eu、緑色域発光蛍光体LaPO4:Ce、Tb、及び青色域発光蛍光体(Ba、Sr、Eu)(Mg、Mn)Al10O17とBaMgAl10O17:Eu混合を用いていたが、蛍光体二層構造のランプに青色域発光蛍光体としてBaMgAl10O17:Euのみを用いることができる。また、三波長形蛍光ランプの同一の色温度を作成するための蛍光体の混合種類を赤色域発光蛍光体  Y2O3:Eu、緑色域発光蛍光体LaPO4:Ce、Tb、及び青色域発光蛍光体(Ba、Sr、Eu)(Mg、Mn)Al10O17とBaMgAl10O17:Euの計４種から、赤色域発光蛍光体  Y2O3:Eu、緑色域発光蛍光体LaPO4:Ce、Tb、及び青色域発光蛍光体BaMgAl10O17:Euの３種に低減することができ、同一色度調整が簡略化できる。
【符号の説明】
【００１９】
１００  蛍光ランプ
２  口金
３  口金ピン
４  蛍光体層
１１  ガラス製封止容器
１６  リード線
１８  ガラス管
１９  保護膜
１１０  第１の蛍光体層（補助蛍光体層）
１１２  電極
１１４  管端部
１１６  第２の蛍光体層（主発光層）
【図１】
2015079640.tif 000005
【図２】
2015079640.tif 000006
【図３】
2015079640.tif 000007
【図４】
2015079640.tif 000008